Électrode (1) comprenant un corps (10) recouvert au moins en partie par un revêtement (11) composite comprenant : un polymère (110) polypyrrole ou ses dérivés comprenant des unités monomères pyrroles présentant une chaîne latérale comprenant au moins un groupement carboxylate, des particules (111) d’oxyde métallique à base d’au moins un métal, Caractérisée en ce que le revêtement (11) comprend une quantité de l’au moins un métal de l’oxyde métallique inférieure ou égale à 7 mmol/cm 3 par groupement carboxylate des unités monomères pyrroles. Électrode (1) selon la revendication précédente, dans laquelle les particules (111) d’oxyde métallique présentent au moins une dimension (d) inférieure ou égale à 2 nm, de préférence inférieure ou égale à 1 nm. Électrode (1) selon l’une quelconque des revendications précédentes, dans laquelle les particules (111) d’oxyde métallique sont à base d’au moins deux métaux différents. Électrode (1) selon l’une quelconque des revendications précédentes, dans laquelle l’au moins un métal de l’oxyde métallique est choisi parmi le groupe constitué de cobalt, nickel, fer. Électrode (1) selon l’une quelconque des revendications précédentes, dans laquelle la chaine latérale des unités monomères pyrroles est linéaire. Électrode (1) selon l’une quelconque des revendications précédentes, dans laquelle la chaîne latérale comprend entre 2 et 10 atomes de carbone, de préférence 5 atomes de carbone. Procédé (2) de fabrication de l’électrode (1) selon l’une quelconque des revendications précédentes comprenant : une fourniture (20) du corps (10) de l’électrode (1), une électropolymérisation (21) sur le corps (10) de l’électrode (1) d’un polymère (110) comprenant des unités monomères pyrroles présentant une chaîne latérale comprenant au moins un groupement acide carboxylique, de façon à former un revêtement (11) recouvrant au moins en partie le corps (10), une mise en contact du revêtement (11) avec une solution dite « de complexation » (220) comprenant au moins un ion métallique (220a) et un tampon borate ou phosphate présentant un pH supérieur ou égal à 5,5, induisant une complexation (22) de l’au moins un ion métallique (220a) par au moins groupement carboxylate, après la mise en contact du revêtement (11) avec la solution de complexation (220) induisant la complexation (22) de l’au moins un ion métallique (220a), un rinçage (23) du revêtement (11), après le rinçage (23) du revêtement (11), une électro-oxydation (24) des ions métalliques (220a) complexés de façon à former des particules d’oxyde métallique (111). Procédé (2) selon la revendication précédente, dans lequel la solution de complexation (220) comprend au moins deux ions métalliques (220a) différents. Procédé (2) selon l’une quelconque des deux revendications précédentes, dans lequel la solution de complexation (220) comprend un tampon borate présentant un pH supérieur ou égal à 6, de préférence sensiblement égal à 7,2. Procédé (2) selon l’une quelconque des trois revendications précédentes, dans lequel lors de la mise en contact avec la solution de complexation (220), la température de la solution de complexations (220) est maintenue à 30 °C par un dispositif de régulation (221) de la température. Procédé selon l’une quelconque des quatre revendications précédentes, dans lequel le revêtement (11) est mis en contact avec la solution de complexation (220) pendant au moins 1 heure, de préférence pendant au moins 2 heures. Procédé selon l’une quelconque des cinq revendications précédentes, dans lequel l’électro-oxydation (24) des ions métalliques (220a) est faite dans une solution (240) présentant un pH supérieur ou égal à 7, de préférence un pH supérieur ou égal à 9. Procédé (2) selon l’une quelconque des six revendications précédentes, dans lequel l’électro-oxydation (24) des ions métalliques (220a) est faite dans une solution (24) comprenant un tampon borate. Utilisation de l’électrode (1) selon les revendications 1 à 6 ou de l’électrode (1) fabriquée par le procédé (2) selon l’une quelconque des revendications 7 à 13 pour l’oxydation électrocatalytique de l’eau.